(57)【要約】      （修正有）【課題】洗濯耐久性、吸水性、堅牢性に優れる消臭性繊維構造物、および該消臭性繊維構造物を用いてなる繊維製品を提供すること。【解決手段】単繊維繊度が５．０ｄｔｅｘ以下のポリエステル繊維を含む繊維構造物に有機系消臭剤を付与する。前記有機系消臭剤が、両性ポリマー、アニオン性ポリマー、ポリフェノール系ポリマーのうち少なくとも１種を含む消臭性繊維構造物。洗濯耐久性、吸水性、堅牢性に優れる消臭性繊維構造物、および該消臭性繊維構造物を用いてなる繊維製品を提供する。【選択図】なし【特許請求の範囲】
【請求項１】
ポリエステル繊維を含む繊維構造物であって、前記ポリエステル繊維の単繊維繊度が５．０ｄｔｅｘ以下であり、かつ繊維構造物に有機系消臭剤が付与されていることを特徴とする消臭性繊維構造物。
【請求項２】
前記有機系消臭剤が、両性ポリマー、アニオン性ポリマー、ポリフェノール系ポリマーのうち少なくとも１種を含む、請求項１記載の消臭性繊維構造物。
【請求項３】
アンモニア消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上である、請求項１〜２のいずれかに記載の消臭性繊維構造物。
【請求項４】
酢酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上である、請求項１〜３のいずれかに記載の消臭性繊維構造物。
【請求項５】
イソ吉草酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で８５％以上である、請求項１〜４のいずれかに記載の消臭性繊維構造物。
【請求項６】
ノネナール消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７５％以上である、請求項１〜５のいずれかに記載の消臭性繊維構造物。
【請求項７】
吸水性が、ＪＩＳ  Ｌ０２１７法に規定された洗濯（但し、ＪＡＦＥＴ標準配合洗剤を使用）を５回行った後において、ＪＩＳ  Ｌ１９０７滴下法で定める方法で測定した吸水速度で１０秒以下である、請求項１〜６のいずれかに記載の消臭性繊維構造物。
【請求項８】
染色堅牢度が３級以上である、請求項１〜７のいずれかに記載の消臭性繊維構造物。
【請求項９】
繊維構造物が洗濯白化試験において白化しない、請求項１〜８のいずれかに記載の消臭性繊維構造物。
【請求項１０】
前記ポリエステル繊維が総繊度１０〜２００ｄｔｅｘのマルチフィラメントである、請求項１〜９のいずれかに記載の消臭性繊維構造物。
【請求項１１】
請求項１〜１０のいずれかに記載の消臭性繊維構造物を用いてなる、スポーツウエア、アウトドアウエア、レインコート、傘地、紳士衣服、婦人衣服、作業衣、防護服、人工皮革、履物、鞄、カーテン、防水シート、テント、カーシートの群より選ばれるいずれかの繊維製品。
【発明の詳細な説明】
【技術分野】
【０００１】
本発明は、洗濯耐久性、吸水性、堅牢性に優れる消臭性繊維構造物、および該消臭性繊維構造物を用いてなる繊維製品に関する。
【背景技術】
【０００２】
近年、快適生活を目指した生活環境の多様化に伴い、匂いに対する関心が高まっている。そして、かかるニーズに応えるべく、ポリエステルなどの繊維形成能を有する熱可塑性高分子化合物と臭気を吸着する吸着剤を主成分とする繊維原料を溶融紡糸したものや、後加工においてポリウレタン系樹脂組成物やシリコーン系樹脂組成物を介して、ポリエステル繊維を含む布帛に消臭剤を付与したものなどが提案されている（例えば、特許文献１、２、３参照）。
【０００３】
しかしながら、後加工により無機系消臭剤を付与した布帛において、消臭剤の汎用性はあるものの、ポリウレタン系樹脂組成物と構成繊維との接着性が弱く耐久性に問題があった。一方、耐久性を上げるためにシリコーン系樹脂を使用すると、洗濯により吸水性が大きく低下するという問題があった。また、消臭剤に含まれる分散剤や活性剤の影響で、分散染料で染色した布帛の染色堅牢度が低下するという問題があった。
【０００４】
さらには、無機系加工剤で消臭加工を施した布帛は、石鹸で洗濯した際に、消臭剤の主成分である酸化亜鉛と石鹸が反応し布帛が白化するという問題があった。そのため、ユニフォーム、スポーツウエアなど高い耐洗濯性、吸水性、堅牢性を要求される分野に応用することが困難であった。
【先行技術文献】
【特許文献】
【０００５】
【特許文献１】特開平２−１５７０４０号公報
【特許文献２】特開平７−２１６７５１号公報
【特許文献３】特開平１０−１０２３７９号公報
【発明の概要】
【発明が解決しようとする課題】
【０００６】
本発明は上記の背景に鑑みなされたものであり、その目的は、洗濯耐久性、吸水性、堅牢性に優れる消臭性繊維構造物、および該消臭性繊維構造物を用いてなる繊維製品を提供することにある。
【課題を解決するための手段】
【０００７】
本発明者らは上記の課題を達成するため鋭意検討した結果、ポリエステル繊維を含む繊維構造物においてポリエステル繊維の単繊維繊度を小さくし、かつ有機系消臭剤を使用することにより、染色堅牢度の低下が少ない、洗濯耐久性、吸水性に優れた消臭性繊維構造物が得られることを見出し、さらに鋭意検討を重ねることにより本発明を完成するに至った。
【０００８】
かくして、本発明によれば「ポリエステル繊維を含む繊維構造物であって、前記ポリエステル繊維の単繊維繊度が５．０ｄｔｅｘ以下であり、かつ繊維構造物に有機系消臭剤が付与されていることを特徴とする消臭性繊維構造物。」が提供される。
【０００９】
その際、前記有機系消臭剤が、両性ポリマー、アニオン性ポリマー、ポリフェノール系ポリマーのうち少なくとも１種を含むことが好ましい。また、アンモニア消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上であることが好ましい。また、酢酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上であることが好ましい。また、イソ吉草酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で８５％以上であることが好ましい。また、ノネナール消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７５％以上であることが好ましい。また、吸水性が、ＪＩＳ  Ｌ０２１７法に規定された洗濯（但し、ＪＡＦＥＴ標準配合洗剤を使用）を５回行った後において、ＪＩＳ  Ｌ１９０７滴下法で定める方法で測定した吸水速度で１０秒以下であることが好ましい。また、染色堅牢度が３級以上であることが好ましい。また、繊維構造物が洗濯白化試験において白化しないことが好ましい。また、前記ポリエステル繊維が総繊度１０〜２００ｄｔｅｘのマルチフィラメントであることが好ましい。
【００１０】
また、本発明によれば、前記の消臭性繊維構造物を用いてなる、スポーツウエア、アウトドアウエア、レインコート、傘地、紳士衣服、婦人衣服、作業衣、防護服、人工皮革、履物、鞄、カーテン、防水シート、テント、カーシートの群より選ばれるいずれかの繊維製品が提供される。
【発明の効果】
【００１１】
本発明によれば、洗濯耐久性、吸水性、堅牢性に優れる消臭性繊維構造物、および該消臭性繊維構造物を用いてなる繊維製品が得られる。
【発明を実施するための形態】
【００１２】
以下、本発明の実施の形態について詳細に説明する。
まず、本発明の繊維構造物はポリエステル繊維を含む。ここで、かかるポリエステル繊維を形成するポリエステルは、テレフタル酸を主たるジカルボン酸成分とし、少なくとも１種のグリコール、好ましくは、エチレングリコール、トリメチレングリコール、テトラメチレングリコールなどから選ばれた少なくとも１種のアルキレングリコールを主たるグリコール成分とするポリエステルである。上記ポリエステルには、必要に応じて第３成分が共重合および／またはブレンドによって変性されていてもよい。かかるポリエステルとしては、マテリアルリサイクルまたはケミカルリサイクルされたポリエステルや、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。
【００１３】
なお、かかるポリエステルには、必要に応じて任意の添加剤、例えば触媒、着色防止剤、耐熱剤、難燃剤、酸化防止剤、無機微粒子などが含まれていてもさしつかえない。
前記ポリエステル繊維において、繊維の表面積を大きくして優れた消臭性、洗濯耐久性、吸水性を得る上で、単繊維繊度５．０ｄｔｅｘ以下（好ましくは０．０００１〜１．５ｄｔｅｘ）であることが肝要である。単繊維繊度が５．０ｄｔｅｘよりも大きいと、消臭性、洗濯耐久性、吸水性などが低下するおそれがあり好ましくない。
【００１４】
また、前記ポリエステル繊維は短繊維（紡績糸）でもよいが、優れた消臭性、洗濯耐久性、吸水性を得る上で総繊度１０〜２００ｄｔｅｘ、フィラメント数３０〜５００００本（より好ましくは３０〜２００本）の長繊維（マルチフィラメント）であることが好ましい。
かかる長繊維（マルチフィラメント）には、仮撚捲縮加工や空気加工が施されていてもよい。例えば、２種以上の仮撚捲縮加工糸で構成され、かつ３０Ｔ／ｍ以下のトルクを有する複合糸も好ましい。
【００１５】
かかる複合糸は例えば以下の方法により製造することができる。すなわち、糸条を第１ローラ、セット温度が９０〜２２０℃（より好ましくは１００〜１９０℃）の熱処理ヒータを経由して撚り掛け装置によって施撚することによりｏｎｅ  ｈｅａｔｅｒ仮撚捲縮加工糸を得てもよいし、必要に応じてさらに第２ヒーター域に導入して弛緩熱処理することによりｓｅｃｏｎｄ  ｈｅａｔｅｒ仮撚捲縮加工糸を得てもよい。仮撚加工時の延伸倍率は、０．８〜１．５の範囲が好ましく、仮撚数は、仮撚数（Ｔ／ｍ）＝（３２５００／（Ｄｔｅｘ）１／２）×αの式においてα＝０．５〜１．５が好ましく、通常は０．８〜１．２位とするのがよい。ただし、Ｄｔｅｘとは糸条の総繊度である。用いる撚り掛け装置としては、デイスク式あるいはベルト式の摩擦式撚り掛け装置が糸掛けしやすく、糸切れも少なくて好ましいが、ピン方式の撚り掛け装置であってもよい。また、施撚の方向により、仮撚捲縮加工糸が有するトルクをＳ方向かＺ方向か選択することができる。次いで、２種以上の仮撚捲縮加工糸を合糸することにより前記複合糸が得られる。
【００１６】
かかる複合糸には、インターレース加工により交絡が付与されていることが好ましい。交絡（インターレース）の個数は、ソフトな風合いを損なわないために３０〜９０個／ｍの範囲内であることが好ましい。該個数が９０個／ｍよりも大きいとソフトな風合いが損なわれるおそれがある。逆に、該個数が３０個／ｍよりも小さいと複合糸の集束性が不十分となり、製編織性が損なわれるおそれがある。なお、交絡処理（インターレース加工）は通常のインターレースノズルを用いて処理したものでよい。
なお、ノントルク（０Ｔ／ｍ）とするには、Ｓ方向のトルクを有する仮撚捲縮加工糸とＺ方向の仮撚捲縮加工糸とを合糸する際、トルクの方向が異なること以外は同じトルクを有する２種の仮撚捲縮加工糸を使用するとよい。
【００１７】
本発明において、繊維構造物は特に限定されず、糸条、綿、ロープ、織物、編物、不織布などが例示される。該繊維構造物にはポリエステル繊維に加えて、木綿、羊毛などの天然繊維、レーヨン、アセテートなどの再生繊維、ポリエステル繊維以外の合成繊維が混紡、交織、交編などにより含まれていてもよい。
例えば、繊維構造物が布帛の場合、布帛組織としては特に限定されない。例えば、よこ編組織としては、平編、ゴム編、両面編、パール編、タック編、浮き編、片畔編、レース編、添え毛編、片側結接、ニットミス、リバーシブル天竺等が例示される。また、たて編組織としては、裏挿入、シングルデンビー編、シングルアトラス編、ダブルコード編、ハーフ編、ハーフベース編、サテン編、ハーフトリコット編、裏毛編、ジャガード編等などが例示される。また、織物組織としては、平織、綾織、朱子織等の三原組織、変化組織、たて二重織、よこ二重織等の片二重組織、たてビロードなどが例示される。さらには、不織布であってもよい。もちろんこれらに限定されない。層数も単層でもよいし、２層以上の多層でもよい。なかでも、布帛を２層以上の多層構造織編物として、各層を構成する繊維の単繊維繊度を異ならせたり、密度を異ならせることにより、毛細管現象による吸水性を高めることも好ましいことである。
【００１８】
本発明において使用する有機系消臭剤としては、有機系消臭剤であればいずれの消臭剤も用いることができる。なかでも、優れた消臭性、洗濯耐久性、吸水性を得る上で、両性ポリマー、アニオン性ポリマー、ポリフェノール系ポリマーのうち少なくとも１種を含むことが好ましい。特に、両性ポリマー、アニオン性ポリマー、ポリフェノール系ポリマーの全てを含むことが好ましく、市販のものでは、タナテックスケミカルズジャパン（株）製のＡＭ−ＤＥＯ、ＨＡ−ＤＥＯなどが例示される。
【００１９】
本発明で使用する有機系消臭剤の量は、繊維構造物に対して、好ましくは、０．１〜１０重量％、さらに好ましくは、０．２５〜５重量％、特に好ましくは、０．５〜３重量％である。０．１重量％未満では、消臭効果が発現しないおそれがある。一方、１０重量％を超えると、風合いが大きく硬化すると共に消臭作用の耐久性が低下するおそれがある。
【００２０】
本発明において消臭加工は、原綿、糸、織編物いずれの段階においても行うことができる。加工法については、浸漬法、パッドドライ法、スプレー法、コーティング法、ラミネート法などいずれの方法によっても行うことができ、繊維構造物の形態、樹脂、溶液の種類によって、適宜選択することができる。また、繊維構造物に対し、消臭剤を付与後、通常、常温〜１８０℃で、１〜１２０分程度熱処理することにより、繊維に対する消臭剤の付着状態が好適に固定される。
【００２１】
繊維構造物の消臭性としては、アンモニア消臭性がＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上であることが好ましい。また、酢酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７０％以上であることが好ましい。また、イソ吉草酸消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で８５％以上であることが好ましい。また、ノネナール消臭性が、ＪＩＳ  Ｌ０２１７法に規定された洗濯（但し、ＪＡＦＥＴ標準配合洗剤を使用）を１０回行った後において、消臭加工繊維製品認証基準で定める方法で測定した減少率で７５％以上であることが好ましい。
【００２２】
また、繊維構造物に親水加工（吸汗加工）を施すと、さらに優れた吸水性が得られ好ましい。ここで、かかる親水加工としては、ＰＥＧジアクリレートおよびその誘導体やポリエチレンテレフタレート−ポリエチレングリコール共重合体などの親水化剤を染色時に同浴加工などにより、布帛重量に対して０．２５〜０．５０重量％付着させることが好ましい。
【００２３】
本発明の繊維構造物は単繊維繊度が小さいポリエステル繊維を含み、かつ有機系消臭剤が付与されており、有機系消臭剤が単繊維表面に一様に付着するので、無機系消臭剤に比べて洗濯耐久性、吸水性、堅牢性に優れる。
ここで、繊維構造物の吸水性としては、ＪＩＳ  Ｌ０２１７法に規定された洗濯（但し、ＪＡＦＥＴ標準配合洗剤を使用）を５回行った後において、ＪＩＳ  Ｌ１９０７滴下法で定める方法で測定した吸水速度で１０秒以下であることが好ましい。
また、繊維構造物において、湿摩擦や洗濯ＩＩＡなど各種染色堅牢度が３級以上であることが好ましい。
【００２４】
次に、本発明の繊維製品は、前記の繊維構造物を用いてなる、スポーツウエア、アウトドアウエア、レインコート、傘地、紳士衣服、婦人衣服、作業衣、防護服、人工皮革、履物、鞄、カーテン、防水シート、テント、カーシートの群より選ばれるいずれかの繊維製品である。かかる繊維製品は、前記の繊維構造物を用いているので、消臭性、洗濯耐久性、吸水性、堅牢性に優れる。
【実施例】
【００２５】
次に本発明の実施例及び比較例を詳述するが、本発明はこれらによって限定されるものではない。各測定値は以下の方法で測定される値である。
【００２６】
（１）ポリエステル布帛の目付け
ＪＩＳ  Ｌ  １０９６により繊維構造物の目付け（ｇ／ｍ２）を測定した。
（２）消臭性
消臭加工繊維製品認証基準で定める方法（（一社）繊維評価技術協議会）により消臭性（％）を測定した。
（３）吸水性
ＪＩＳ  Ｌ１９０７滴下法で定める方法により吸水速度（秒）を測定した。
（４）染色堅牢度
ＪＩＳ  Ｌ０８４９摩擦試験機II刑で定める方法により摩擦堅牢度（級）を測定した。
ＡＡＴＣＣ−６１  ＩＩＡで定める方法により洗濯堅牢度（級）を測定した。
（５）洗濯白化試験
繊維構造物を分散染料またはカチオン染料５％ｏｗｆ以上で染色後、ＪＩＳ  ０８４４  Ａ２（マルセル石鹸）で定める方法により洗濯堅牢度を測定するのと同様の処理を行い、試験後の繊維構造物の白化の有無を目視にて判定した。
（６）捲縮率
糸サンプルに０．０４４ｃＮ／ｄｔｅｘの張力を掛けてカセ枠に巻き取り、約３３００ｄｔｅｘのカセを作成した。該カセの一端に０．０１７７ｃＮ／ｄｔｅｘおよび０．１７７ｃＮ／ｄｔｅｘの２個の荷重を負荷し、１分間経過後の長さＳ０（ｃｍ）を測定した。次いで、０．１７７ｃＮ／ｄｔｅｘの荷重を除去した状態で１００℃の沸水中にて２０分間処理した。沸水処理後０．０１７７ｃＮ／ｄｔｅｘの荷重を除去し、２４時間自由な状態で自然乾燥し、再び０．０１７７ｃＮ／ｄｔｅｘおよび０．１７７ｃＮ／ｄｔｅｘの荷重を負荷し、１分間経過後の長さをＳ１（ｃｍ）測定した。次いで、０．１７７ｃＮ／ｄｔｅｘの荷重を除去し、１分間経過後の長さを測定してＳ２（ｃｍ）を求めし、次の数式で捲縮率を算出した。なお、本実施例および比較例では１０回の測定値の平均値で表した。
捲縮率（％）＝（（Ｓ１−Ｓ２）／Ｓ０）×１００
【００２７】
［実施例１］
ポリエチレンテレフタレートマルチフィラメント仮撚捲縮加工糸８４ｄｔｅｘ／７２ｆｉｌ（単繊維繊度１．１７ｄｔｅｘ、捲縮率１４％）だけを使用し１００％のニットシャツ地（目付け１５０ｇ／ｍ２  ）を用い、分散染料（１２％ｏｗｆ）で黒色に染色後、有機系消臭剤（タナテックスケミカルズジャパン（株）製消臭剤ＡＭ−ＤＥＯ）５．０重量％を含む水分散液でパッディング処理し、１３０℃で３分間乾燥し、１５０℃で１分間処理した。この布帛を用いて、アンモニア、酢酸イソ吉草酸の消臭性、吸水性、染色堅牢度の評価を行った。評価結果を表１に示す。
【００２８】
［比較例１］
実施例１と同じニットシャツ地（目付１５０ｇ／ｍ２  ）を用い、分散染料（１２％ｏｗｆ）で黒色に染色後、ウレタン樹脂（ＤＩＣ（株）製、ボンディック２２００）４．０％、無機系消臭剤〔大和化学（株）製、ザオバタックＰＳＢ〕８．０％を含む水分散液でパッディング処理し、１３０℃で３分間乾燥し、１５０℃で１分間処理した。この布帛を用いて、アンモニア、酢酸イソ吉草酸の消臭性、吸水性、染色堅牢度の評価を行った。該シャツ地は染色堅牢度に劣るものであった。評価結果を表１に示す。
【００２９】
［比較例２］
実施例１と同じニットシャツ地（目付１５０ｇ／ｍ２  ）を用い、分散染料（１２％ｏｗｆ）で黒色に染色後、シリコーン系樹脂〔日華化学（株）製、ネオステッカーＳＩ３０〕４．０％、無機系消臭剤〔大和化学（株）製、ザオバタックＰＳＢ〕８．０％を含む水分散液でパッディング処理し、１３０℃で３分間乾燥し、１５０℃で１分間処理した。この布帛を用いて、アンモニア、酢酸イソ吉草酸の消臭性、吸水性、染色堅牢度の評価を行った。該シャツ地は吸水性、染色堅牢度に劣るものであった。評価結果を表１に示す。
【００３０】
【表１】
2015094031.tif 000002
【産業上の利用可能性】
【００３１】
本発明によれば、洗濯耐久性、吸水性、堅牢性に優れる消臭性繊維構造物、および該消臭性繊維構造物を用いてなる繊維製品が提供され、その工業的価値は極めて大である。